(57)【要約】【課題】剛性と耐衝撃性、成形性に優れ、且つキャップとした時のクロージング性、開栓性が飛躍的に優れ、かつ高い摺動性を有する樹脂組成物、およびその成形体を提供すること【解決手段】メルトフローレートが２〜２０（ｇ／１０分）でホモ部立体規則性が０．９６０以上で且つ全エチレン含有量が６〜１２（重量％）であるエチレン−プロピレンブロック共重合体８５〜９５重量部と、（Ｂ）１９０℃におけるメルトフローレートが８〜２８（ｇ／１０分）、密度０．９５７〜０．９６６（ｇ／ｃｍ３）である高密度ポリエチレン５〜１５重量部とからなることを特徴とするプロピレン樹脂組成物、および該樹脂組成物を圧縮成形して得られる樹脂キャップである。さらに有機リン酸エステル金属塩等の造核剤を組成物に添加すると一層効果が向上し、全てのキャップ要求性能を満足する。【選択図】  なし【特許請求の範囲】
【請求項１】
（Ａ）２３０℃におけるメルトフローレートが２〜２０（ｇ／１０分）でホモ部立体規則性が０．９６０以上で且つ全エチレン含有量が６〜１２（重量％）であるエチレン−プロピレンブロック共重合体８５〜９５重量部と、（Ｂ）１９０℃におけるメルトフローレートが８〜２８（ｇ／１０分）、密度０．９５７〜０．９６６（ｇ／ｃｍ3）である高密度ポリエチレン５〜１５重量部とからなる
ことを特徴とするプロピレン樹脂組成物。
【請求項２】
請求項１記載の樹脂組成物にさらに造核剤を、（Ａ）エチレン−プロピレンブ
ロック共重合体１００重量部に対して、０．０５〜０．３重量部配合をしたことを特徴とするプロピレン樹脂組成物。
【請求項３】
請求項２記載の造核剤が、有機リン酸エステル金属塩であることを特徴とする請求項２記載のプロピレン樹脂組成物。
【請求項４】
請求項２記載の造核剤が、下記一般式（Ｉ）で表される成分を主成分とする造核剤であることを特徴とするプロピレン樹脂組成物。
【化１】
2005314474.tif 000006
（式中、Metalは１価又は３価の金属を示す。）
【請求項５】
請求項１〜４記載の樹脂組成物に、１９０℃におけるメルトフローレートが５〜５０（ｇ／１０分）、密度が０．９５７〜０．９６６（ｇ／ｃｍ３）の高密度ポリエチレン１０〜８０重量％を含有する顔料マスターバッチをブレンドしたことを特徴とする請求項１〜４のいずれかに記載のプロピレン樹脂組成物。
【請求項６】
請求項１〜５のいずれかに記載のプロピレン樹脂組成物から圧縮成形してなることを特徴とする樹脂キャップ。
【発明の詳細な説明】
【技術分野】
【０００１】
本発明は、プロピレン樹脂組成物およびその組成物からなる容器用キャップに関する。更に詳しくは、剛性と成形性に優れ、且つキャップとした時のクロージング性、開栓性に優れ、更にチルド領域の５℃における低温耐衝撃性が飛躍的に優れ、かつ高い摺動性、生産性を有する樹脂組成物、およびその成形体を提供することに関する。
【背景技術】
【０００２】
一般にプロピレン樹脂は化学的特性および物理的特性に優れ、しかも、優れた成形加工性を有するため、食品容器、医療容器、キャップ、自動車部品等の成形品製造に幅広く利用されている。これら用途向けの樹脂では、剛性、耐衝撃性、成形加工性が共に高いことが望ましいが、すべての性能を一律に目標レベルに合わせることは難しかった。
【０００３】
また、プロピレン樹脂成形品を最も生産性の高い圧縮成形（コンプレッション成形）する際、製造ラインでのキャップネジ部の無理抜き（ネジ部を回して抜くのではなく、無理やり引き抜く工程）におけるネジ不具合や削れによって生じるダストが品質上悪い影響を与える。高密度ポリエチレン樹脂は摺動性が高く開栓トルクは低いが、高温充填される飲料には耐熱性即ち変形に伴う密閉性の問題があり使用できない。また、近年のいたずらに対する防止対策、身体能力低下に伴うキャップ開栓力の低下によって、キャップに求められる性能が一定トルクに至るまでのキャップの締り角度が大きく且つ開栓時に生じるトルク即ち開栓力は低いキャップが近年要望されており、耐熱性を含めたこれら全てを満足するキャップは存在しない。
【０００４】
そこでこれらの問題を改良するために、プロピレン樹脂にステアリルアミドやエルシルアミド等の滑剤と総称される脂肪酸アミドや、帯電防止剤と総称される脂肪酸モノグリセライド、脂肪酸モノエタノールアミン、脂肪酸ジエタノールアミン、脂肪酸ジエタノールアミド、脂肪酸アルコール等の化合物を配合し、動摩擦係数の低下を図り、ネジ不具合やダスト削減を行っているが、キャップの締り角度及び開栓トルクは要求される高密度ポリエチレン並には至っておらず、更なる改良の為に多量の滑剤を添加することは内容物の臭気に悪い影響を与えてしまう。
【０００５】
本出願人は、剛性と成形性に優れ、且つキャップとした時のクロージング性、開栓性に非常に優れたプロピレン樹脂組成物を既に開発しているが、キャップの低温耐衝撃性においては未だ改良の余地が残されていた。
【発明の開示】
【発明が解決しようとする課題】
【０００６】
本発明は、従来技術に伴う前記の問題点全てを解決しようとするものであって、剛性と成形性に優れ、且つキャップとした時のクロージング性、開栓性が優れ且つ低温耐衝撃性が飛躍的に優れ、かつ高い摺動性、耐熱性を有する樹脂組成物、およびその成形体を提供することを目的としている。
【課題を解決するための手段】
【０００７】
すなわち本発明は、（Ａ）２３０℃におけるメルトフローレートが２〜２０（ｇ／１０分）でホモ部立体規則性が０．９６０以上で且つ全エチレン含有量が６〜１２（重量％）であるエチレン−プロピレンブロック共重合体８５〜９５重量部と、（Ｂ）１９０℃におけるメルトフローレートが８〜２８（ｇ／１０分）、密度０．９５７〜０．９６６（ｇ／ｃｍ３）である高密度ポリエチレン５〜１５重量部とからなることを特徴とするプロピレン樹脂組成物および該樹脂組成物を配合して圧縮成形された樹脂キャップに関する。
【０００８】
また本発明は、前記のプロピレン樹脂組成物にさらに造核剤を、（Ａ）エチレン−プロピレンブロック共重合体１００重量部に対して、０．０５〜０．３重量部を配合したプロピレン樹脂組成物に関し、その造核剤としては、有機リン酸エステル金属塩または請求項４記載の化１が７０％以上含有する造核剤であることが好ましい。
【０００９】
また本発明は、前記の樹脂組成物に、１９０℃におけるメルトフローレートが５〜５０（ｇ／１０分）、密度が０．９５７〜０．９６６（ｇ／ｃｍ３）である高密度ポリエチレン１０〜８０重量％を含有する顔料マスターバッチをブレンドしたプロピレン樹脂組成物に関する。
【００１０】
さらに本発明は、前記のいずれかのプロピレン樹脂組成物から圧縮成形してなることを特徴とする樹脂キャップに関する。
【発明の効果】
【００１１】
本発明では、具体例として、ホモ部立体規則性が０．９６０以上で且つ２３０℃でのＭＦＲが８ｇ／１０分のエチレン−プロピレンブロック共重合体に１９０℃でのＭＦＲが１０の高密度のポリエチレンを配合したことにより、圧力勾配下における分子量差によって生じるバラス効果を僅かに有しポリエチレン樹脂が表面近傍に存在し、クロージング性と同時に易開栓性、開栓トルク低減を達成し、且つポリプロピレン本来の持つ耐熱性を阻害することなく、更にチルドにおける低温耐衝撃性を向上させた新規性の高い樹脂組成物を得ることができる。
【００１２】
また、造核剤は通常樹脂の透明性を高めたり、時には剛性を高めるために配合されているが、本発明の樹脂組成物では、剛性と耐衝撃性との優れたバランスを実現すると共に、本発明の高立体規則性ポリプロピレンを用いることにより、飛躍的に結晶化速度すなわち生産性向上を大きく改善することができた。このことにより、生産時のネジ不具合を解消することができる。
【００１３】
従って、本樹脂組成物から得られた圧縮成形キャップは、剛性と低温耐衝撃性、耐熱性、クロージング性、易開栓性が求められる飲料キャップの用途に適しており、現在、キャップに要求されている全ての要求を満たす。
【発明を実施するための最良の形態】
【００１４】
次に本発明を詳細に説明する。本発明に係わるプロピレン樹脂組成物は、（Ａ）エチレン−プロピレンブロック共重合体、（Ｂ）高密度ポリエチレンおよび（Ｃ）造核剤とからなっている。
【００１５】
（Ａ）エチレン−プロピレンブロック共重合体
エチレン−プロピレンブロック共重合体は、ポリプロピレンセグメントとエチレン・プロピレン共重合体セグメントとから基本的に構成された重合体であって、必要に応じてさらにポリエチレンセグメントが共存していてもよい。ポリプロピレンセグメントは結晶性であって、主にブロック共重合体の剛性等の機械強度付与に寄与している。エチレン・プロピレン共重合体セグメントはゴム的な性質を有しており、ブロック共重合体のゴム部分を形成し、耐衝撃性の付与に寄与している。
【００１６】
ブロック共重合体中に占めるポリプロピレンセグメントは、８０〜９５、好ましくは８６〜９１重量％であって、エチレン・プロピレン共重合体セグメントは５〜２０、好ましくは９〜１４重量％であって、この範囲にあると樹脂組成物の諸機械的な物性向上に適している。必要に応じて共存するポリエチレンセグメントは、０〜１０重量％の範囲が好ましい。
【００１７】
また、ブロック共重合体中のエチレン含有量は、６〜１２、好ましくは６〜９（重量％）であって、この範囲にあると樹脂組成物の耐衝撃性に適している。ブロック共重合体のメルトフローレート（ＭＦＲ）は、ＡＳＴＭ Ｄ−１２３８に準拠して２３０℃、２．１６ｋｇ荷重下で測定した値が、２〜２０、好ましくは６〜１１（ｇ／１０分）であって、この範囲にあると樹脂組成物の剛性と耐衝撃性、成形温度に由来する高生産速度に適した樹脂組成物を与える。
【００１８】
このようなブロック共重合体は、オレフィンの立体規則性重合触媒の存在下に、プロピレンの単独重合、次いでプロピレンとエチレンとの共重合、必要に応じてエチレンの単独重合を行う、いわゆる多段重合法を採用することによって製造することができる。また、プロピレン単独重合体、プロピレンとエチレンとの共重合体、必要に応じてエチレン単独重合体を機械的に溶融混練りすることによっても製造することができる。
【００１９】
（Ｂ）高密度ポリエチレン
（Ｂ）成分となる高密度ポリエチレンの重合体は、エチレン単独重合体が好ましいが、必要に応じ、エチレンと全モノマー単位の０．５モル％以下、好ましくは０．２モル％以下、特に好ましくは０．１モル％以下の他のα−オレフィンとを共重合させた重合体である。他のα−オレフィンの例としては、エチレン、１−ブテン、１−ペンテン、１−ヘキセン、４−メチル−１−ペンテン、３−メチル−１−ペンテン、１−ヘプテン、１−オクテン、１−デセン等を挙げることができるが、ポリエチレンの密度（ＡＳＴＭ  Ｄ１５０５）として０．９５７〜０．９６６（ｇ／ｃｍ3）であること。
【００２０】
高密度ポリエチレンは、そのメルトフローレート（ＭＦＲ）をＡＳＴＭ Ｄ−
１２３８に準拠し１９０℃、２．１６ｋｇ荷重下で測定した値が、８〜２８、
好ましくは８〜１５（ｇ／１０分）である。この範囲内にあると、樹脂組成物
の機械強度、特に耐衝撃性を飛躍的に向上させ、且つ成形加工性及びキャップ性能を高めることができ、かつ摺動性を保持できる。
【００２１】
このような高密度ポリエチレン、オレフィンの立体規則性重合触媒を用い、分子量調整を図りつつエチレンおよび必要に応じて他のα−オレフィンを共存させて重合することによって、製造することができる。
【００２２】
造核剤
本発明に係わるプロピレン樹脂組成物には、必要に応じて造核剤（以下の説明では単に核剤とも云う）を添加配合することができる。使用できる造核剤としては、（ａ）ｐ−tert−ブチル安息香酸アルミニウム等のカルボン酸金属塩、（ｂ）ジベンジリデンソルビトール、ビス（４−メチルベンジリデン）ソルビトール等の多価アルコール誘導体、（ｃ）ナトリウム−２，２−メチレンビス（４，６−ジ−tert−ブチルフェニル）ホスフェート等の有機リン酸エステル金属塩、（ｄ）分岐状オレフィン、例えば３−メチル−１−ブテン、３，３−ジメチル−１−ブテン、３−メチル−１−ペンテン、４−メチル−１−ペンテン、３−メチル−１−ペンテン等の単独重合体または共重合体等のポリマー核剤、等々を挙げることができる。
【００２３】
これらの中でも有機リン酸エステル金属塩が好ましく、その添加によってプロピレン樹脂組成物の剛性と耐衝撃性との良好なバランスを図り、かつ優れた摺動性を付与することができる。有機リン酸エステル金属塩として、式（II）で表されるナトリウム−２，２−メチレンビス（４，６−ジ−tert−ブチルフェニル）ホスフェート、式（III）で表されるアルミニウム化合物等を例示することができる。特に、式（III）で表される化合物の効果が高い。
【００２４】
【化１】
2005314474.tif 000002
ここで、ｔ−Ｂｕは、tert-ブチル基を示す。
【００２５】
【化２】
2005314474.tif 000003
【００２６】
上記式（III）において、Ｒ1およびＲ2は、各々独立して水素原子またはアルキル基である。アルキル基としては、メチル、エチル、プロピル、イソプロピル、ブチル、イソブチル、tert-ブチル、アミル、tert-アミル、ヘキシル、ヘプチル、オクチル、ノニル、２−エチルヘキシル等の基を例示することができる。Ｘはアルキレン基であって、メチレン、エチレン、プロピレン基等を挙げることができる。
【００２７】
具体的には、Ｘがメチレン基であって、Ｒ1がtert-ブチル基、Ｒ2がメチル基
の化合物、またＸがメチレン基であって、Ｒ1およびＲ2がtert-ブチル基の化合
物、さらにＸがメチレン基であって、Ｒ1およびＲ2がtert-アミル基の化合物を
例示することができる。
【００２８】
また、キャップの生産速度を特に重要視したい場合は、キャップの接液する飲料によって造核剤が抽出されない飲料系で下記式（Ｉ）で表される成分を主成分とする造核剤を用いることが好ましい。なお本発明でいう「主成分」とは含有量が５０重量％以上であることを示す。また含有量は７０重量％以上が好ましく、８０％重量以上が特に好ましい。
【００２９】
【化３】
2005314474.tif 000004
【００３０】
上記式（Ｉ）において、Metalは１価または３価の金属を指し、その中でも１価が好ましい。特に好ましいMetalは、ナトリウムである。なお、３価金属の場合は水酸基を含むアルミニウム金属も可能である。
【００３１】
プロピレン樹脂組成物
本発明に係わる樹脂組成物は、（Ａ）エチレン−プロピレンブロック共重合体が８５〜９５、好ましくは９０〜９５重量部、（Ｂ）高密度ポリエチレンが５〜１５、好ましくは５〜１０重量部とからなっている。この範囲内であると、製品であるキャップの寸法を現行金型で現行寸法のままにすることができ、且つキャップとした時のクロージング性、開栓性に優れ、且つ飛躍的に耐衝撃性が優れる樹脂組成物となる。
【００３２】
さらに本発明では、（Ａ）エチレン−プロピレンブロック共重合体１００重量部に対して、造核剤を０．０５〜０．３、好ましくは０．０７〜０．３、さらに好ましくは０．１〜０．３重量部配合することができる。この範囲内であると、プロピレン樹脂組成物の剛性と耐衝撃性、結晶化速度向上による生産性と更なる耐熱性向上といった全てのバランスに優れた組成物を得ることができる。
【００３３】
プロピレン樹脂組成物には、必要に応じてフェノール系、リン系、あるいはチオエーテル系の酸化防止剤、中和剤、光安定剤、耐候性安定剤、顔料、染料、ステアリルアミドやエルシルアミド等の滑剤、充填剤等の添加剤を、本発明の目的を阻害しない範囲で配合することができる。
【００３４】
本発明に係わる樹脂組成物は、（Ａ）エチレン−プロピレンブロック共重合体、および（Ｂ）高密度ポリエチレン、必要に応じて造核剤、その他の添加剤を前記した配合量範囲で、ヘンシェルミキサー、Ｖ-ブレンダー、リボンブレンダー、タンブラーブレンダーなどの混合機を用いて混合した後、一軸押出機、二軸押出機、ニーダー、バンバリーミキサーなどで溶融混練りすることによって、均一組成の組成物を得ることができる。
【００３５】
成形体
前記したプロピレン樹脂組成物に必要に応じ顔料マスターバッチをブレンドし、これを射出成形により、各種の成形品を製造することができるが、キャップにおいて最も生産性の高い圧縮成形が特に好ましい。使用される顔料マスターバッチの顔料成分としては、無機顔料または有機顔料系のマスターバッチのいずれも使用することができる。前者としては各種金属の酸化物、硫化物、硫酸塩、後者はフタロシアニン系、キナクリドン系、ベンジジン系、クロモフタル系、ペリレン系の化合物が挙げられる。上記の顔料成分は、２３０℃におけるメルトフローレートが１０〜１００（ｇ／１０分）、好ましくは３０〜７０（ｇ／１０分）、密度が０．９５７〜０．９６６（ｇ／ｃｍ３）、好ましくは０．９６０  〜０．９６６（ｇ／ｃｍ３）の高密度ポリエチレン１０〜８０重量％から成る顔料マスターバッチとして通常使用される。本発明では、前記のプロピレン樹脂組成物〔（Ａ）＋（Ｂ）〕に対して、前記マスターバッチを２〜１０重量部、好ましくは４〜９重量部配合することができる。この範囲内であると、プロピレン樹脂組成物の剛性と耐衝撃性、結晶化速度向上による生産性に悪影響も与えず、顔料マスターバッチのコストとのバランスに優れた組成物を得ることができる。成形品は、剛性と耐衝撃性、特に低温での耐衝撃性とのバランスに優れており、食品分野、医療分野などのキャップとしての広範囲の産業分野で利用することができる。
【００３６】
特に、食品容器およびそのキャップ、具体的にはＰＥＴボトルキャップへの利用に適しており、高い摺動性を有していることから、内容物の充填工程や充填体の包装工程等での最終商品の製造ラインで円滑に移動、輸送することができる。
【００３７】
次に実施例を通して本発明を説明するが、本発明はそれ等実施例に限定されるものではない。まず実施例および比較例で用いた樹脂および添加剤について説明する。
（Ａ−１）エチレン−プロピレンブロック共重合体；エチレン含有量 ７ｗｔ％で、メルトフローレート（ASTM D-1238、230℃、2.16kg荷重）が８（ｇ／１０分）、ホモ部立体規則性は13Ｃ−ＮＭＲによる測定で０．９７１。
（Ａ−２）エチレン−プロピレンブロック共重合体：エチレン含有量７ｗｔ％でメルトフローレート（ASTM D-1238、230℃、2.16kg荷重）が８（ｇ／１０分）、ホモ部立体規則性は13Ｃ−ＮＭＲによる測定で０．９５５。
（Ｂ−１）高密度ポリエチレン；密度（ASTM D1505）０．９６３（ｇ／ｃｍ3）、メルトフローレート（ASTM D-1238,190℃、2.16kg荷重）が１０（ｇ／１０分）。
（Ｂ−２）高密度ポリエチレン；密度（ASTM D-1505）が０．９６３（ｇ／ｃｍ３）、メルトフローレート（ASTMD-1238、190℃、2.16kg荷重）が５（ｇ／１０分）。
（Ｂ−３）高密度ポリエチレン；密度（ASTM D-1505）が０．９６３（ｇ／ｃｍ３）、メルトフローレート（ASTMD-1238、190℃、2.16kg荷重）が３０（ｇ／１０分）。
（Ｃ）フェノール系酸化防止剤；テトラキス〔メチレン−３（３，５−ジ−ｔｅｒｔ−ブチル−４−ヒドロキシフェニル）プロピオネート〕メタン
（Ｄ）リン系酸化防止剤；トリス（２，４−ジ−tert−ブチルフェノール）フォスファイト。
（Ｅ−１）中和剤；ステアリン酸カルシウム。
（Ｅ−２）中和剤；ハイドロタルサイト。
（Ｆ−１）造核剤リン酸２，２−メチレンビス（４，６−ジ−tert−ブチルフェニル）ナトリウム
（Ｆ−２）造核剤；前記式（Ｉ）で表されるCAS No.351870-33-2；８０ｗｔ％、CAS No.7631-86-9；１０ｗｔ％、CAS No.112-84-5；１０ｗｔ％から構成される商品名ＨＰＮ−６８Ｌ（ミリケンジャパン製）を使用。
（Ｇ）顔料マスターバッチ；顔料としては白を用いた。マスターバッチの組成は、酸化チタンが９ｗｔ％、エルシルアミドを９ｗｔ％、１９０℃でのＭＦＲが４０（ｇ／１０ｍｉｎ）で密度が０．９６３（ｇ／ｃｍ3）の高密度ポリエチレン８２ｗｔ％を含有。
【００３８】
（実施例１〜３）
前記した樹脂および添加剤を表１記載の配合割合（重量部）で準備し、その後ヘンシェルミキサー中で均一混合した。次いで、日本製鋼所製ＣＩＭ−５０高速二軸押出機を用いて、樹脂温度２００℃にて溶融混練し、その混練物を押出してペレットを得た。このペレットで結晶化速度、曲げ，アイゾット試験においては（Ｊ）白色顔料マスターバッチをブレンドして射出成形を行い試験片作成した。キャップは、実際の締り角度、開栓トルクをもとめるため、（Ｊ）白色顔料マスターバッチをブレンドして圧縮成形により、樹脂温度２００℃、金型温度２０℃の条件で、キャップを作製した。
【００３９】
このペレット及びキャップを用いて、次の方法で、各種物性を調べた。
（ａ）メルトフローレート（ＭＦＲ）；ASTM D-1238、230℃、2.16kg荷重、単位は（ｇ／１０分）。
（ｂ）結晶化速度は、ＤＳＣによって測定。方法は２４０℃で６分溶融し、プレスフィルムを厚み２７０μｍにして作成。これを５ｍｇ取りだし、２３０℃１０分溶融し、５００℃／ｍｉｎの速度で温度を１３５℃まで下げ、結晶飽和となる半分の時間、いわゆるｔ１／２（半結晶化時間）をもとめた。単位は分。
（ｃ）曲げ初期弾性率；２３℃にて、ASTM D-790に準じて行った。単位は、（ＭＰａ）。
（ｄ）アイゾット衝撃強度；ノッチ付きの試験片を用い、５℃にて、ASTM D-256に準じて行った。単位は、（Ｊ／ｍ）。
（ｅ）締り角度：現行ＰＥＴボトルキャップ型において締付けトルク２３ｋｇｆ・ｍに到達するまでの角度をもとめた。単位は度。
（ｆ）開栓トルク；１回転２秒の速度でキャップをまわし、開栓時に生じるトルクをもとめた。単位はｋｇｆ・ｍである。
【００４０】
（比較例１〜５）
表１に記載した樹脂および添加剤を用いた以外は実施例１と同様に行い、ペレットおよび試験片を得た。その後、物性試験を行い、その結果を表１に併せて記した。
【００４１】
実施例１および２は、締り角度が比較例１よりも大きくクロージング性が増し、また、開栓トルクは比較例１の１５ｋｇｆ・ｍに比べ、実施例１で１３ｋｇｆ・ｍ、実施例２及び３で１２ｋｇｆ・ｍと遙かに低下しており、易開栓性に優れており、且つ５℃アイゾット衝撃強度が向上している。
【００４２】
比較例２では締り角度及び開栓トルクはいいが、結晶化速度が遅いため、高速成形時のネジの捲れという不具合が発生した。
【００４３】
比較例３では、高密度ポリエチレンの表面層への配列（バラス効果）が不充分な為、締り角度及び開栓トルクが改善されない。
【００４４】
比較例４では、締り角度が、開栓トルクも良好であるが、５℃アイゾット衝撃強度が低い。
【００４５】
表１から明らかなように、実施例１〜３で得られた樹脂組成物は、比較例１〜４と比べて、キャップとした時の必要物性を満足し、更にキャップとして重要な低温チルド保存を想定した５℃耐衝撃性を満足し且つ高速生産性を備えた今までにない組成物であることがわかる。
【００４６】
【表１】
2005314474.tif 000005